(57)【要約】一次光源から到来し光入射端面から入射する光が遮られることなく、入射光量の減少がなく、即ち全体の輝度を低下させたり、本来導光すべき光を遮蔽することによる暗線の発生を引き起こすことなしに、光入射端面近傍での輝線発生を防止することができる面光源装置用導光体を提供する。そのために、一次光源１から発せられる光を導光し、且つ一次光源１から発せられる光が入射する光入射端面３１及び導光される光が出射する光出射面３３を有する板状の導光体３は、光出射面３３に光入射端面３１に沿って延びた幅５０μｍ〜１０００μｍの光吸収帯３６が形成されており、光吸収帯３６の光入射端面３１に近い側縁は光入射端面３１からの距離が３００μｍ以下である。光入射端面３１は光出射面３３との境界に至るまで一次光源１から発せられる光が入射するように構成されている。
2005026612.tif 000002
【特許請求の範囲】
【請求項１】
一次光源から発せられる光を導光し、且つ前記一次光源から発せられる光が入射する光入射端面及び導光される光が出射する光出射面を有する導光体であって、
前記光出射面に前記光入射端面に沿って延びた幅５０μｍ〜１０００μｍの光吸収帯が形成されており、該光吸収帯の前記光入射端面に近い側縁は前記光入射端面からの距離が３００μｍ以下であることを特徴とする面光源装置用導光体。
【請求項２】
前記光吸収帯は前記光入射端面に近い側縁より遠い側縁の方が可視光線透過率が高くなるように形成されていることを特徴とする、請求項１に記載の面光源装置用導光体。
【請求項３】
前記光吸収帯の表面には微細な凹凸が形成されていることを特徴とする、請求項１に記載の面光源装置用導光体。
【請求項４】
前記光出射面と前記光入射端面との境界を形成するエッジ部分は曲率半径が５０μｍ以下であることを特徴とする、請求項１に記載の面光源装置用導光体。
【請求項５】
前記光出射面と前記光入射端面との境界を形成するエッジ部分は前記光出射面の他の領域に対して隆起した突出部として前記光入射端面に沿って形成されており、前記突出部は前記光出射面からの高さが１〜５０μｍであることを特徴とする、請求項１に記載の面光源装置用導光体。
【請求項６】
前記光出射面と前記光入射端面との境界を形成するエッジ部分は前記光出射面の他の領域に対して隆起した突出部として前記光入射端面に沿って形成されており、前記突出部は高さ半値全幅が１〜５０μｍであることを特徴とする、請求項１に記載の面光源装置用導光体。
【請求項７】
導光体素材の光出射面対応部の少なくとも光入射端面対応部に近接する領域に光吸収帯対応部を形成し、しかる後に前記光入射端面対応部に対する切削加工を行い、前記光入射端面を形成する工程を含んでなることを特徴とする、面光源装置用導光体の製造方法。
【請求項８】
前記光吸収帯対応部をインクの塗布により形成することを特徴とする、請求項７に記載の面光源装置用導光体の製造方法。
【請求項９】
インクジェット法により多数のノズルからインクを吐出させることで、導光体の光出射面の少なくとも光入射端面に近接する領域に互いに独立し又は部分的に連続したインクドットを形成し、次いで該インクドットの隣接するもの同士を結合させることで、前記領域の全体にわたって連続したインク層となし、しかる後に該インク層を硬化させることにより前記光吸収帯を形成することを特徴とする、面光源装置用導光体の製造方法。
【請求項１０】
導光体素材の光入射端面対応部に対する切削加工を行って前記光入射端面を形成し、しかる後に前記光吸収帯を形成することを特徴とする、請求項９に記載の面光源装置用導光体の製造方法。
【請求項１１】
前記領域の前記光入射端面に近い側縁の位置は、前記切削加工により前記光出射面の方に突出して形成される突出部にまで前記インク層が到達するように設定されていることを特徴とする、請求項１０に記載の面光源装置用導光体の製造方法。
【請求項１２】
前記インクは（メタ）アクリレートモノマー及び／または有機溶媒を含有する紫外線硬化型インクであることを特徴とする、請求項８または９に記載の面光源装置用導光体の製造方法。
【請求項１３】
前記（メタ）アクリレートモノマー及び／または有機溶媒は数平均分子量１００以上のものであることを特徴とする、請求項１２に記載の面光源装置用導光体の製造方法。
【請求項１４】
前記（メタ）アクリレートモノマーはメチルメタクリレートであることを特徴とする、請求項１２に記載の面光源装置用導光体の製造方法。
【請求項１５】
前記（メタ）アクリレートモノマーは前記インクに０．５〜１０重量％含有されていることを特徴とする、請求項１２に記載の面光源装置用導光体の製造方法。
【請求項１６】
前記有機溶媒は沸点６０℃以上のものであることを特徴とする、請求項１２に記載の面光源装置用導光体の製造方法。
【請求項１７】
前記有機溶媒はメチルエチルケトン、酢酸エチル、クロロホルム、酢酸セロソルブ及びメタクリル酸のうちの少なくとも１つを含んでなることを特徴とする、請求項１２に記載の面光源装置用導光体の製造方法。
【請求項１８】
請求項１〜６のいずれかに記載の面光源装置用導光体と、該導光体の前記光入射端面に隣接して配置された前記一次光源と、前記導光体の光出射面に隣接して配置された光偏向素子とを備えており、該光偏向素子は、前記導光体の光出射面に対向して位置する入光面とその反対側の出光面とを有しており、前記光偏向素子の入光面に、前記導光体の光入射端面と略平行の方向に延び且つ互いに平行な複数のプリズム列を備えていることを特徴とする面光源装置。
【請求項１９】
前記光偏向素子の出光面に隣接して光拡散素子が配置されており、該光拡散素子は前記導光体の光入射端面から少なくとも２ｍｍの位置から４ｍｍの位置までを含む幅の領域に光吸収ドットパターンを形成したドットパターン部を備えており、該ドットパターン部は直径３０μｍ〜７０μｍのドット状の光吸収性塗材を分散配置してなることを特徴とする、請求項１８に記載の面光源装置。
【発明の詳細な説明】
【技術分野】
【０００１】  本発明は、エッジライト方式の面光源装置及びそれに用いる導光体に関するものであり、特に、一次光源に対向する導光体光入射端面の近傍にて該光入射端面に沿って筋状の輝線及び／または暗線として観察される輝度分布の不均一の低減を企図した面光源装置及び特にそれに用いる導光体及びその製造方法に関するものである。【０００２】  本発明の面光源装置は、例えば液晶表示装置のバックライトに好適に適用される。
【背景技術】
【０００３】  近年、液晶表示装置は、携帯用ノートパソコン等のモニターとして、あるいは液晶テレビやビデオ一体型液晶テレビ等の表示部として、更にはその他の種々の分野で広く使用されてきている。液晶表示装置は、基本的にバックライト部と液晶表示素子部とから構成されている。バックライト部としては、液晶表示装置のコンパクト化の観点からエッジライト方式のものが多用されている。従来、エッジライト方式のバックライトとしては、矩形板状の導光体の少なくとも１つの端面を光入射端面として用いて、該光入射端面に沿って直管型蛍光ランプなどの線状または棒状の一次光源を配置し、該一次光源から発せられた光を導光体の光入射端面から導光体内部へと導入し、該導光体の２つの主面のうちの一方である光出射面から出射させるものが広く利用されている。【０００４】  このようなバックライトでは、一次光源から発せられ導光体を経て出射する光の伝搬形態に起因して、発光面の輝度分布に不均一が生ずる（輝度均斉度が低下する）ことがある。この輝度均斉度低下の１つの形態として、一次光源に近接する領域の輝度がその他の領域より高くなることが挙げられる。【０００５】  このような輝度均斉度低下を防止するための手法として、例えば実公昭４０−２６０８３号公報（特許文献１）、実開昭６０−６０７８８号公報（特許文献２）及び実開昭６２−１５４４２２号公報（特許文献３）には、導光体の光出射面の一次光源に近い位置に光吸収性を有する膜或いは光透過抑制のための光線調整膜を配置することが開示されている。この手法は、一次光源に近い領域において導光体光出射面から出射する光の強度が一次光源から遠い領域において出射する光の強度より大きいことへの対処として、単に一次光源との距離の小さい光出射面領域からの光出射を制限しようとするものである。【０００６】  ところで、近年、導光体の薄型化（例えば２〜３ｍｍ程度）が進むにつれて、上記輝度均斉度の低下の特殊な形態として、導光体の光入射端面に近接した（例えば２ｍｍ程度）光出射面位置に対応して光入射端面と平行に周囲より明るい筋状の明部（輝線）が観察されることがある。この輝線による輝度均斉度低下の防止に、上記特許文献１〜３のような手法を採用すると、形成される光吸収膜等の幅が広いため、輝線のみならずその周囲全体の輝度が低下したり、暗線が発生しやすくなるという問題が生ずる。【０００７】  一方、このような輝線による輝度均斉度低下を防止するための手法として、特開平９−１９７４０４号公報（特許文献４）には、導光体の光入射端面の光出射面及びその反対側の面との境界をなすエッジにインクなどの遮光部材を付することが提案されている。【０００８】  また、以上のような輝線の発生に伴って隣接輝線間に、光入射端面と平行に周囲より暗い筋状の暗部（暗線）が観察されることがある。特開平８−２２７０７４号公報（特許文献５）には、このような暗線の発生を防止するたの手法として、光入射端面から遠ざかるにしたがって光吸収率が徐々に低下する光吸収パターンを有する光吸収層を形成することが開示されている。
【特許文献１】実公昭４０−２６０８３号公報
【特許文献２】実開昭６０−６０７８８号公報
【特許文献３】実開昭６２−１５４４２２号公報
【特許文献４】特開平９−１９７４０４号公報
【特許文献５】特開平８−２２７０７４号公報
【発明の開示】
【発明が解決しようとする課題】
【０００９】  上記特許文献４の手法は、導光体光入射端面のエッジに遮光性部材を付するものであり、該遮光性部材の一部は光入射端面にもかかるので、該光入射端面から入射する光の一部が遮られることになり、その分だけ一次光源から導光体へ入射する光量が減少し、全体の輝度が低下し易いとともに、エッジ近傍から入射する光のうち遮光性部材がなければ導光する光も遮光されるため、表示エリアに暗線が発生し易くなるという問題点を有している。【００１０】  また、この手法は、非常に幅の狭い遮光性部材を形成するため、輝線の発生を抑止する効果も十分とはいえないものであった。また、この手法は、エッジに遮光性部材を付与するという実際には非常に実現の困難なものであり、所望の位置に遮光性部材を形成することも困難であると共にエッジに付着した遮光性部材は脱落し易い等の問題がある。【００１１】  さらに、上記特許文献５の手法では、光吸収パターンとしてドット状パターン等のパターンを採用しているが、この場合、部分的に光を吸収しない領域が存在し、この領域での遮光が不十分となるので、輝線が観察されてしまうなどの問題がある。
【課題を解決するための手段】
【００１２】  本発明によれば、上記の技術的課題を解決するものとして、
一次光源から発せられる光を導光し、且つ前記一次光源から発せられる光が入射する光入射端面及び導光される光が出射する光出射面を有する導光体であって、
前記光出射面に前記光入射端面に沿って延びた幅５０μｍ〜１０００μｍの光吸収帯が形成されており、該光吸収帯の前記光入射端面に近い側縁は前記光入射端面からの距離が３００μｍ以下であることを特徴とする面光源装置用導光体、
が提供される。【００１３】  本発明の一態様においては、前記光吸収帯は前記光入射端面に近い側縁より遠い側縁の方が可視光線透過率が高くなるように形成されている。本発明の一態様においては、前記光吸収帯の可視光線透過率は前記光入射端面に近い側縁から遠い側縁にかけて少なくとも２段階に変化している。本発明の一態様においては、前記光吸収帯の可視光線透過率は前記光入射端面に近い側縁から遠い側縁にかけての少なくとも一部において連続的に変化している。【００１４】  本発明の一態様においては、前記光吸収帯の可視光線透過率は最も低い値が０％〜６０％の範囲内にあり且つ最も高い値が４０％〜９０％の範囲内にある。本発明の一態様においては、前記光吸収帯は黒色の塗材からなる。本発明の一態様においては、前記黒色の塗材は、蒸発乾燥型インク、熱硬化型インクまたは紫外線硬化型インクのいずれかである。【００１５】  本発明の一態様においては、前記光吸収帯は光拡散性または光吸収性の微粒子を含有する。本発明の一態様においては、前記光吸収帯の表面には微細な凹凸が形成されている。本発明の一態様においては、前記光吸収帯の表面の微細な凹凸の凸部は当該光吸収帯に含有された光拡散性または光吸収性の微粒子により形成されている。【００１６】  本発明の一態様においては、前記光出射面と前記光入射端面との境界を形成するエッジ部分は曲率半径が５０μｍ以下である。本発明の一態様においては、前記光出射面と前記光入射端面との境界を形成するエッジ部分は前記光出射面の他の領域に対して隆起した突出部として前記光入射端面に沿って形成されており、ここで、前記突出部は前記光出射面からの高さが１〜５０μｍであり、及び／または、前記突出部は高さ半値全幅が１〜５０μｍである。【００１７】  本発明の一態様においては、前記光吸収帯の前記光入射端面に近い側縁は前記光入射端面からの距離が０μｍである。本発明の一態様においては、前記光吸収帯の幅は前記導光体の光入射端面位置での厚さの０．４倍以下である。本発明の一態様においては、前記光入射端面は前記光出射面との境界に至るまで前記一次光源から発せられる光が入射するように構成されている。【００１８】  本発明の一態様においては、前記導光体には前記光出射面及び／又はその反対側の裏面に光出射機構が形成されている。本発明の一態様においては、前記光出射機構は粗面からなる。本発明の一態様においては、前記光出射機構は前記光出射面に形成されており、前記裏面には前記光入射端面と略直交する方向に延び且つ互いに平行な複数のプリズム列が形成されている。本発明の一態様においては、前記プリズム列は頂角が８５°〜１１０°である。本発明の一態様においては、前記光入射端面が粗面加工されている。【００１９】  また、本発明によれば、
導光体素材の光出射面対応部の少なくとも光入射端面対応部に近接する領域に光吸収帯対応部を形成し、しかる後に前記光入射端面対応部に対する切削加工を行い、前記光入射端面を形成する工程を含んでなることを特徴とする、面光源装置用導光体の製造方法、
が提供される。【００２０】  本発明の一態様においては、前記切削加工において前記光吸収帯対応部の前記光入射端面対応部に近い側縁部をも同時に切削除去する。本発明の一態様においては、前記光吸収帯対応部をインクの塗布により形成する。本発明の一態様においては、前記光吸収帯対応部がインクジェット印刷、スクリーン印刷、タンポ印刷または熱転写印刷により形成される。【００２１】  また、本発明によれば、
インクジェット法により多数のノズルからインクを吐出させることで、導光体の光出射面の少なくとも光入射端面に近接する領域に互いに独立し又は部分的に連続したインクドットを形成し、次いで該インクドットの隣接するもの同士を結合させることで、前記領域の全体にわたって連続したインク層となし、しかる後に該インク層を硬化させることにより前記光吸収帯を形成することを特徴とする、面光源装置用導光体の製造方法、
が提供される。【００２２】  本発明の一態様においては、前記レベリングの時間により、前記インク層におけるインクドットの結合状態を制御する。本発明の一態様においては、前記インクドットの結合状態を制御することで前記光吸収帯の表面状態を制御する。本発明の一態様においては、前記インクが黒色の紫外線硬化型インクであり、前記インク層の硬化のために紫外線を照射する。本発明の一態様においては、導光体素材の光入射端面対応部に対する切削加工を行って前記光入射端面を形成し、しかる後に前記光吸収帯を形成する。本発明の一態様においては、前記領域の前記光入射端面に近い側縁の位置は、前記切削加工により前記光出射面の方に突出して形成される突出部にまで前記インク層が到達するように設定されている。【００２３】  本発明の一態様においては、前記インクは（メタ）アクリレートモノマー及び／または有機溶媒を含有する紫外線硬化型インクである。本発明の一態様においては、前記（メタ）アクリレートモノマー及び／または有機溶媒は数平均分子量１００以上のものである。本発明の一態様においては、前記（メタ）アクリレートモノマーは、メチルメタクリレートであり、及び／または、前記インクに０．５〜１０重量％含有されている。本発明の一態様においては、前記有機溶媒は、沸点６０℃以上のものであり、及び／または、メチルエチルケトン、酢酸エチル、クロロホルム、酢酸セロソルブ及びメタクリル酸のうちの少なくとも１つを含んでなる。【００２４】  更に、本発明によれば、
以上のような面光源装置用導光体と、該導光体の前記光入射端面に隣接して配置された前記一次光源と、前記導光体の光出射面に隣接して配置された光偏向素子とを備えており、該光偏向素子は、前記導光体の光出射面に対向して位置する入光面とその反対側の出光面とを有しており、前記光偏向素子の入光面に、前記導光体の光入射端面と略平行の方向に延び且つ互いに平行な複数のプリズム列を備えていることを特徴とする面光源装置、
が提供される。【００２５】  本発明の一態様においては、前記光偏向素子の入光面の複数のプリズム列のそれぞれは、２つのプリズム面を備えており且つ該プリズム面のうちの一方から入射した光を前記プリズム面のうちの他方により全反射させるものである。本発明の一態様においては、前記光偏向素子の出光面に隣接して光拡散素子が配置されており、該光拡散素子は前記導光体の光入射端面から少なくとも２ｍｍの位置から４ｍｍの位置までを含む幅の領域に光吸収ドットパターンを形成したドットパターン部を備えており、該ドットパターン部は直径３０μｍ〜７０μｍのドット状の光吸収性塗材を分散配置してなる。本発明の一態様においては、前記光拡散素子のドットパターン部は可視光線透過率が６０％〜９５％である。
【発明の効果】
【００２６】  以上のような本発明によれば、導光体の光出射面に、光入射端面に近接する位置にて該光入射端面に沿って延びた細い特定幅の光吸収帯を形成したことで、一次光源から到来し光入射端面から入射する光が遮られることはなく、一次光源から導光体へ入射する光量の減少がなく即ち全体の輝度を低下させたり本来導光すべき光を遮蔽することによる暗線の発生を引き起こしたりすることなしに、光入射端面の近傍における輝線の発生を防止することができる。【００２７】  また、本発明によれば、光吸収帯を導光体の光出射面のみに形成するので、その作成は容易であり、更に、形成された光吸収帯は容易には脱落せず長期にわたって良好に上記輝線発生防止効果を発揮することが可能である。【００２８】  更に、本発明によれば、導光体素材に光吸収帯対応部を形成した後に光入射端面対応部に対する切削加工を行って光入射端面を形成することで、光吸収帯の光入射端面に近い側縁の光入射端面からの距離を容易に０μｍとすることができる。【００２９】  更に、本発明によれば、インクジェット法により導光体の光出射面にインクドットを形成し、次いでインクドットをレベリングさせ擬似的にインクドットの寸法を大きくして、インク未塗着部分をインクにより埋めて連続したインク層となし、しかる後にインク層を硬化させることにより光吸収帯を形成するので、インクの粘性の程度に応じて所要のレベリング時間を設定することによりインク層におけるインクドットの結合状態を制御して、容易に光吸収帯の表面状態を制御することができる。
【発明を実施するための最良の形態】
【００３０】  以下、図面を参照しながら、本発明の実施の形態を説明する。【００３１】  図１は、本発明による面光源装置の一つの実施形態を示す模式的斜視図である。図１に示されているように、本実施形態の面光源装置は、少なくとも一つの側端面を光入射端面３１とし、これと略直交する一つの表面を光出射面３３とする導光体３と、この導光体３の光入射端面３１に対向して配置され光源リフレクタ２で覆われた線状の一次光源１と、導光体３の光出射面上に配置された光偏向素子４と、光偏向素子４の出光面４２上にこれと対向して配置された光拡散素子６と、導光体３の光出射面３３とは反対側の裏面３４に対向して配置された光反射素子５とから構成される。【００３２】  導光体３は、ＸＹ面と平行に配置されており、全体として矩形板状をなしている。導光体３は４つの側端面を有しており、そのうちＹＺ面と平行な１対の側端面のうちの少なくとも一つの側端面を光入射端面３１とする。光入射端面３１は一次光源１と対向して配置されており、一次光源１から発せられた光は光入射端面３１から導光体３内へと入射する。本発明においては、例えば、光入射端面３１とは反対側の側端面３２等の他の側端面にも光源を対向配置してもよい。【００３３】  導光体３の光入射端面３１に略直交した２つの主面は、それぞれＸＹ面と略平行に位置しており、いずれか一方の面（図では上面）が光出射面３３となる。この光出射面３３またはその裏面３４のうちの少なくとも一方の面に粗面からなる指向性光出射機構や、プリズム列、レンチキュラーレンズ列、Ｖ字状溝等の多数のレンズ列を光入射端面３１と略平行に並列形成したレンズ面からなる指向性光出射機構等を付与することによって、光入射端面３１から入射した光を導光体３中を導光させながら光出射面３３から光入射端面３１および光出射面３３に直交する面（ＸＺ面）内において指向性のある光を出射させる。このＸＺ面内分布における出射光光度分布のピークの方向（ピーク光）が光出射面３３となす角度をαとする。該角度αは例えば１０〜４０度であり、出射光光度分布の半値全幅は例えば１０〜４０度である。【００３４】  導光体３の表面に形成する粗面やレンズ列は、ＩＳＯ４２８７／１−１９８４による平均傾斜角θａが０．５〜１５度の範囲のものとすることが、光出射面３３内での輝度の均斉度を図る点から好ましい。平均傾斜角θａは、さらに好ましくは１〜１２度の範囲であり、より好ましくは１．５〜１１度の範囲である。この平均傾斜角θａは、導光体３の厚さ（ｔ）と入射光が伝搬する方向の長さ（Ｌ）との比（Ｌ／ｔ）によって最適範囲が設定されることが好ましい。すなわち、導光体３としてＬ／ｔが２０〜２００程度のものを使用する場合は、平均傾斜角θａを０．５〜７．５度とすることが好ましく、さらに好ましくは１〜５度の範囲であり、より好ましくは１．５〜４度の範囲である。また、導光体３としてＬ／ｔが２０以下程度のものを使用する場合は、平均傾斜角θａを７〜１２度とすることが好ましく、さらに好ましくは８〜１１度の範囲である。【００３５】  導光体３に形成される粗面の平均傾斜角θａは、ＩＳＯ４２８７／１−１９８４に従って、触針式表面粗さ計を用いて粗面形状を測定し、測��方向の座標をｘとして、得られた傾斜関数ｆ（ｘ）から次の式（１）および式（２）
Δａ＝（１／Ｌ）∫０Ｌ｜（ｄ／ｄｘ）ｆ（ｘ）｜ｄｘ・・・（１）
θａ＝ｔａｎ−１（Δａ）・・・（２）
を用いて求めることができる。ここで、Ｌは測定長さであり、Δａは平均傾斜角θａの正接である。【００３６】  さらに、導光体３としては、その光出射率が０．５〜５％の範囲にあるものが好ましく、より好ましくは１〜３％の範囲である。これは、光出射率が０．５％より小さくなると導光体３から出射する光量が少なくなり十分な輝度が得られなくなる傾向にあり、光出射率が５％より大きくなると一次光源１の近傍で多量の光が出射して、光出射面３３内でのＸ方向における出射光の減衰が著しくなり、光出射面３３での輝度の均斉度が低下する傾向にあるためである。このように導光体３の光出射率を０．５〜５％とすることにより、光出射面から出射する光の出射光光度分布（ＸＺ面内）におけるピーク光の角度が光出射面の法線に対し５０〜８０度の範囲にあり、光入射端面と光出射面との双方に垂直なＸＺ面における出射光光度分布（ＸＺ面内）の半値全幅が１０〜４０度であるような指向性の高い出射特性の光を導光体３から出射させることができ、その出射方向を光偏向素子４で効率的に偏向させることができ、高い輝度を有する面光源装置を提供することができる。【００３７】  本発明において、導光体３からの光出射率は次のように定義される。光出射面３３の光入射端面３１側の端縁での出射光の光強度（Ｉ０）と光入射端面３１側の端縁から距離Ｌの位置での出射光強度（Ｉ）との関係は、導光体３の厚さ（Ｚ方向寸法）をｔとすると、次の式（３）
Ｉ＝Ｉ０（α／１００）［１−（α／１００））］Ｌ／ｔ・・・（３）
のような関係を満足する。ここで、定数αが光出射率であり、光出射面３３における光入射端面３１と直交するＸ方向での単位長さ（導光体厚さｔに相当する長さ）当たりの導光体３から光が出射する割合（百分率：％）である。この光出射率αは、縦軸に光出射面２３からの出射光の光強度の対数をとり、横軸に（Ｌ／ｔ）をとり、これらの関係をプロットすることで、その勾配から求めることができる。【００３８】  また、指向性光出射機構が付与されていない他の主面には、導光体３からの出射光の一次光源１と平行な面（ＹＺ面）での指向性を制御するために、光入射端面３１に対して略垂直の方向（Ｘ方向）に延びる多数のレンズ列を配列したレンズ面を形成することが好ましい。図１に示した実施形態においては、光出射面３３に粗面を形成し、裏面３４に光入射端面３１に対して略垂直方向（Ｘ方向）に延びる多数のレンズ列の配列からなるレンズ面を形成している。本発明においては、図１に示した形態とは逆に、光出射面３３にレンズ面を形成し、裏面３４を粗面とするものであってもよい。【００３９】  図１に示したように、導光体３の裏面３４あるいは光出射面３３にレンズ列を形成する場合、そのレンズ列としては略Ｘ方向に延びたプリズム列、レンチキュラーレンズ列、Ｖ字状溝等が挙げられるが、ＹＺ断面の形状が略三角形状のプリズム列とすることが好ましい。【００４０】  本発明において、導光体３の裏面３４にレンズ列としてプリズム列を形成する場合には、その頂角を８５〜１１０度の範囲とすることが好ましい。これは、頂角をこの範囲とすることによって導光体３からの出射光を適度に集光させることができ、面光源装置としての輝度の向上を図ることができるためであり、より好ましくは９０〜１００度の範囲である。【００４１】  本発明の導光体においては、所望のプリズム列形状を精確に作製し、安定した光学性能を得るとともに、組立作業時や光源装置としての使用時におけるプリズム頂部の摩耗や変形を抑止する目的で、プリズム列の頂部に平坦部あるいは曲面部を形成してもよい。【００４２】  なお、本発明では、上記のような光出射面３３またはその裏面３４に光出射機構を形成する代わりにあるいはこれと併用して、導光体内部に光拡散性微粒子を混入分散することで指向性光出射機構を付与してもよい。【００４３】  光入射端面３１は、ＸＹ面内及び／又はＸＺ面内での光の広がりを調節するために、粗面化することが好ましい。粗面の形成方法としては、フライス工具等で切削する方法、砥石、サンドペーパー、バフ等で研磨する方法、ブラスト加工、放電加工、電解研磨、化学研磨等による方法が挙げられる。ブラスト加工に使用されるブラスト粒子としては、ガラスビーズのような球形のもの、アルミナビーズのような多角形状のものが挙げられるが、多角形状のものを使用する方が光を広げる効果の大きな粗面を形成できることから好ましい。切削加工や研磨加工の加工方向を調整することにより、異方性の粗面を形成することもできる。ＸＹ面内での光の広がりの調節のためにはＺ方向の加工方向を採用してＺ方向の筋状凹凸形状を形成することができ、ＸＺ面内での光の広がりの調節のためにはＹ方向の加工方向を採用してＹ方向の筋状凹凸形状を��成することができる。この粗面加工は、導光体の光入射端面に直接施すこともできるが、金型の光入射端面に相当する部分を加工して、これを成形時に転写することもできる。【００４４】  光入射端面３１の粗面化の程度は、導光体厚さ方向で、平均傾斜角θａが１〜５度、中心線平均粗さＲａが０．０５〜０．５μｍ、十点平均粗さＲｚが０．５〜３μｍであることが好ましい。これは、光入射端面３１の粗面化の度合いをこの範囲とすることによって、明帯あるいは暗帯の発生を抑止できるとともに、輝線・暗線をぼかし見え難くすることができるためである。平均傾斜角θａは、更に好ましくは２〜４．５度、特に好ましくは２．５〜３度の範囲である。中心線平均粗さＲａは、更に好ましくは０．０７〜０．３μｍ、特に好ましくは０．１〜０．２５μｍの範囲である。十点平均粗さＲｚは、更に好ましくは０．７〜２．５μｍ、特に好ましくは１〜２μｍの範囲である。また、光入射端面３１の粗面化の程度は、長手方向で、上記と同様の理由から、平均傾斜角θａが１〜３度、中心線平均粗さＲａが０．０２〜０．１μｍ、十点平均粗さＲｚが０．３〜２μｍであることが好ましい。平均傾斜角θａは、更に好ましくは１．３〜２．７度、特に好ましくは１．５〜２．５度の範囲である。中心線平均粗さＲａは、更に好ましくは０．０３〜０．０８μｍ、特に好ましくは０．０５〜０．０７μｍの範囲である。十点平均粗さＲｚは、更に好ましくは０．４〜１．７μｍ、特に好ましくは０．５〜１．５μｍの範囲である。【００４５】  導光体の光出射面３３には、光入射端面３１に沿って延びた光吸収帯３６が形成されている。該光吸収帯３６は、例えば黒色の塗材を塗布することで形成することができる。光吸収帯３６の形成は、特に限定されるものではないが、たとえば、インクの塗布により行うことができ、インクジェット印刷やスクリーン印刷やタンポ印刷や熱転写印刷によることが特に好ましい。また、光吸収帯３６の材料としては、生産性の観点から速乾性の材料を用いることが好ましく、乾燥時間が６０秒以下のものが好ましく、より好ましくは４０秒以下、さらに好ましくは２０秒以下のものである。このような光吸収帯材料としては、例えば、エチルメチルケトン等の有機溶剤や（メタ）アクリレートモノマー等を用いた有機溶剤系塗料や蒸発乾燥型インクや熱硬化型インク、或いは紫外線硬化型塗料や紫外線硬化型インク等が挙げられる。この光吸収帯は、光入射端面３１から導光体３内に導入された光のうちで直接到来する光の少なくとも一部を吸収することで、光入射端面３１の近傍での輝線の発生を防止するものであり、このため可視光線透過率（ＪＩＳ−Ｋ７１０５Ｂ）が例えば０〜９０％であり、０〜６０％であることが好ましく、更に好ましくは２〜４５％であり、特に好ましくは４〜３０％である。また、光吸収帯３６は、その反射率（ＪＩＳ−Ｋ７１０５Ｂ）が０〜２０％であることが好ましく、更に好ましくは０〜１５％である。なお、この輝線発生には、光入射端面を経ずに光源リフレクタ２による反射で光出射面３３から導光体内へと入り込む光も寄与していると考えられるが、光吸収帯３６は、このような光をも一部吸収することで輝線発生を防止する。【００４６】  図２は導光体３を一次光源１と共に示す模式的平面図である。図２に示されているように、光吸収帯３６は、光入射端面３１から入射する光を遮光せず、入射する光量の減少による輝度の低下や導光すべき光を遮光することによる暗線の発生を抑止するために、導光体３の光出射面３３にのみ形成され、光入射端面３１には形成しないことが必要である。また、光吸収帯３６は、幅（Ｘ方向寸法）がＷであり、その幅を画定する２つの側縁のうちの光入射端面３１に近い方の側縁と該光入射端面３１との距離はＤである。幅Ｗは、５０〜１０００μｍであり、好ましくは１００〜７００μｍであり、特に好ましくは２００〜４００μｍである。幅Ｗが５０μｍ未満であると所要の輝線発生防止効果が低下する傾向にあり、幅Ｗが１０００μｍを越えると暗線が発生したり全体の輝度低下が発生する傾向にある。幅Ｗは、導光体３の光入射端面位置での厚さの０．４倍以下であるのが好ましく、更に好ましくは０．３倍以下であり、特に好ましくは０．２倍以下である。また、距離Ｄは、３００μｍ以下であれば上記の輝線発生防止効果は得られ、好ましくは２００μｍ以下であり、特に好ましくは１００μｍ以下である。【００４７】  光吸収帯３６を導光体３の光出射面３３に形成するにあたって、光出射面３３の光吸収帯形成部位の少なくとも一部に凹部を形成し、該凹部に塗料等を塗布して光吸収帯を形成してもよい。即ち、図８及び図９に示されているように、光出射面３３に例えば断面三角形またはレンチキュラー状の凹部７０を、例えば深さ１５０μｍ以下、好ましくは１００μｍ以下、更に好ましくは５０μｍ以下の深さに形成し、該凹部の内部を含むように光吸収帯３６を形成する。この凹部７０の深さが大きすぎると導光体内の導波モードが欠損して暗線が出現しやすくなる。【００４８】  導光体３としては、図１に示したような形状に限定されるものではなく、光入射端面の方が厚いくさび状等の種々の形状のものが使用できる。【００４９】  図３及び図４を用いて、以上のような導光体の製造方法の一例を説明する。【００５０】  図３は、樹脂成形加工により成形され光吸収帯となる塗材が塗布されて得られた導光体素材３’を示す模式的平面図である。この導光体素材３’は、最終的に得られる導光体３の各部に対応する部分を対応部として示すと、光入射端面対応部３１’、光出射面対応部３３’及び光吸収帯対応部３６’を有する。光出射面対応部３３’には所要の光出射機構を構成する粗面としてのマット面が形成されており、その反対側の裏面対応部には所要のプリズム列が形成されている。光出射面対応部３３’の光入射端面対応部３１’に近接する領域に、光吸収帯対応部３６’が形成されている。【００５１】  図４に示されるように、光入射端面対応部３１’に対する切削加工を行って不要部分を切除することで、切削加工面として光入射端面３１が形成される。これにより、容易に、光入射端面３１を光出射面３３との境界に至るまで一次光源１から発せられる光が入射するように構成することができる。また、図３及び図４に示されるように、切削により切除される不要部分にまで光吸収帯対応部３１’を形成しておき、切削加工において光吸収帯対応部３１’の光入射端面対応部３１’に近い側縁部���も同時に切削除去することにより、容易に、上記の距離Ｄを０μｍとし且つ光入射端面３１を光出射面３３との境界に至るまで一次光源１から発せられる光が入射するように構成することができる。【００５２】  光偏向素子４は、導光体３の光出射面３３上に配置されている。光偏向素子４の２つの主面４１，４２は全体として互いに平行に配列されており、それぞれ全体としてＸＹ面と平行に位置する。主面４１，４２のうちの一方（導光体３の光出射面３３側に位置する主面）は入光面４１とされており、他方が出光面４２とされている。出光面４２は、導光体３の光出射面３３と平行な平坦面とされている。入光面４１は、多数のＹ方向に延びるプリズム列が互いに平行に配列されたプリズム列形成面とされている。プリズム列形成面は、隣接するプリズム列の間に比較的幅の狭い平坦部（例えば、プリズム列のＸ方向寸法と同程度あるいはそれより小さい幅の平坦部）を設けてもよいが、光の利用効率を高める点からは平坦部を設けることなくプリズム列をＸ方向に連続して配列することが好ましい。【００５３】  図５に、光偏向素子４による光偏向の様子を示す。この図は、ＸＺ面内での導光体３からのピーク光（出射光分布のピークに対応する光）の進行方向を示すものである。導光体３の光出射面３３から角度αで斜めに出射されるピーク光は、プリズム列の第１面へ入射し第２面により全反射されてほぼ出光面４２の法線の方向に出射する。また、ＹＺ面内では、上記のような導光体裏面３４のプリズム列の作用により広範囲の領域において出光面４２の法線の方向の輝度の十分な向上を図ることができる。【００５４】  光偏向素子４のプリズム列のプリズム面の形状は、単一平面に限られず、例えば断面凸多角形状または凸曲面形状とすることができ、これにより、高輝度化、狭視野化を図ることができる。【００５５】  本発明の光偏向素子においては、所望のプリズム形状を精確に作製し、安定した光学性能を得るとともに、組立作業時や光源装置としての使用時におけるプリズム頂部の摩耗や変形を抑止する目的で、プリズム列の頂部に平坦部あるいは曲面部を形成してもよい。この場合、プリズム列頂部に形成する平坦部あるいは曲面部の幅は、３μｍ以下とすることが、光源装置としての輝度の低下やスティキング現象による輝度の不均一パターンの発生を抑止する観点から好ましく、より好ましくは２μｍ以下であり、さらに好ましくは１μｍ以下である。【００５６】  本発明においては、輝度の低下をできる限り招くことなく、視野範囲を目的に応じて適度に制御するために、光偏向素子４の出光面上に光拡散素子６を隣接配置することができる。また、本発明においては、このように光拡散素子６を配置することによって、品位低下の原因となるぎらつきや輝度斑等を抑止し品位向上を図ることもできる。【００５７】  光拡散素子６の光偏向素子４に対向する入射面６１には、光偏向素子４とのスティッキングを防止するため、凹凸構造を付与することが好ましい。同様に、光拡散素子６の出射面６２においても、その上に配置される液晶表示素子との間でのスティッキングを考慮して、光拡散素子６の出射側の面にも凹凸構造を付与することが好ましい。この凹凸構造は、スティッキング防止の目的のみで付与する場合には、平均傾斜角が０．７度以上となるような構造とすることが好ましく、さらに好ましくは１度以上であり、より好ましくは１．５度以上である。【００５８】  光拡散素子６の光拡散性は、光拡散素子６中に光拡散剤例えば、シリコーンビーズ、ポリスチレン、ポリメチルメタクリレート、フッ素化メタクリレート等の単独重合体あるいは共重合体等を混入したり、光拡散素子６の少なくとも一方の表面に凹凸構造を付与することによって付与することができる。表面に形成する凹凸構造は、光拡散素子６の一方の表面に形成する場合と両方の表面に形成する場合とでは、その程度が異なる。光拡散素子６の一方の表面に凹凸構造を形成する場合には、その平均傾斜角を０．８〜１２度の範囲とすることが好ましく、さらに好ましくは３．５〜７度であり、より好ましくは４〜６．５度である。光拡散素子６の両方の表面に凹凸構造を形成する場合には、一方の表面に形成する凹凸構造の平均傾斜角を０．８〜６度の範囲とすることが好ましく、さらに好ましくは２〜４度であり、より好ましくは２．５〜４度である。この場合、光拡散素子６の全光線透過率の低下を抑止するためには、光拡散素子６の入射面側の平均傾斜角を出射面側の平均傾斜角よりも大きくすることが好ましい。【００５９】  また、光拡散素子６のヘイズ値としては８〜８２％の範囲とすることが、輝度特性向上と視認性改良の観点から好ましく、さらに好ましくは３０〜７０％の範囲であり、より好ましくは４０〜６５％の範囲である。【００６０】  図６は光拡散素子６を一次光源１と共に示す模式的平面図である。図１及び図６に示されているように、光拡散素子６には、ドットパターン部６４が形成されている。該ドットパターン部は、出射面６２に直径３０μｍ〜７０μｍのドット状の光吸収性塗材を分散配置してなるものであり、導光体の光入射端面から距離ｄ１の位置から距離ｄ２の位置までを含む幅（ｄ２−ｄ１）の領域に存在する。距離ｄ１が２ｍｍ以下であり距離ｄ２が４ｍｍ以上であるのが好ましい。これにより、一次光源位置の近傍での全体的な明るさを適度に抑制して、発光面につき違和感の少ない輝度分布を得ることが可能になる。このような効果を効率的に得るためには、ドットパターン部６４は可視光線透過率が６０％〜９５％であるのが好ましい。また、一層違和感の少ない輝度分布を得るために、ドット状光吸収性塗材の分散配置の密度を、光入射端面から距離ｄ２の位置に近い少なくとも一部の幅領域において、一次光源から遠ざかるに従い次第に小さくすることが好ましい。【００６１】  一次光源１はＹ方向に延在する線状の光源であり、該一次光源１としては例えば蛍光ランプや冷陰極管を用いることができる。この場合、一次光源１は、図１に示したように、導光体３の一方の側端面に対向して設置する場合だけでなく、必要に応じて反対側の側端面にもさらに設置することもできる。なお、本発明においては、一次光源１としては線状光源に限定されるものではなく、ＬＥＤ光源、ハロゲンランプ、メタハロランプ等のような点光源を使用することもできる。特に、携帯電話機や携帯情報端末等の比較的小さな画面寸法の表示装置に使用する場合には、ＬＥＤ等の小さな点光源を使用することが好ましい。このように一次光源１として点光源を使用する場合には、一次光源１の配置は導光体３のコーナー部等に配置することもできる。この場合、導光体３に入射した光は、光出射面と同一の平面内において一次光源１を略中心とした放射状に導光体中を伝搬するため、導光体３の光出射面に点光源を取り囲むようにして多数のレンズ列を略弧状に並列して形成した光出射機構を形成することが、輝度の均一性の点から好ましい。また、導光体３の光出射面から出射する出射光も同様に一次光源１を中心とした放射状に出射するため、このような放射状に出射する出射光を、その出射方向に関わらず効率よく所望の方向に偏向させるためには、光偏向素子４に形成するプリズム列を一次光源１を取り囲むように略弧状に並列して配置することが、輝度の均一性の点から好ましい。【００６２】  光源リフレクタ２は一次光源１の光をロスを少なく導光体３へ導くものである。その材質としては、例えば表面に金属蒸着反射層を有するプラスチックフィルムを用いることができる。図示されているように、光源リフレクタ２は、光拡散素子６及び光偏向素子４を避けて、光反射素子５の端縁部外面から一次光源１の外面を経て導光体３の光出射面端縁部巻きつけられている。他方、光源リフレクタ２は、光拡散素子６のみを避けて、光反射素子５の端縁部外面から一次光源１の外面を経て光偏向素子４の出光面端縁部へと巻きつけることも可能であり、或いは、光反射素子５の端縁部外面から一次光源１の外面を経て光拡散素子６の出射面端縁部へと巻きつけることも可能である。【００６３】  このような光源リフレクタ２と同様な反射部材を、導光体３の側端面３１以外の側端面に付することも可能である。光反射素子５としては、例えば表面に金属蒸着反射層を有するプラスチックシートを用いることができる。本発明においては、光反射素子５として反射シートに代えて、導光体３の裏面３４に金属蒸着等により形成された光反射層等とすることも可能である。【００６４】  本発明の導光体３、光偏向素子４および光拡散素子６は、光透過率の高い合成樹脂から構成することができる。このような合成樹脂としては、メタクリル樹脂、アクリル樹脂、ポリカーボネート系樹脂、ポリエステル系樹脂、塩化ビニル系樹脂が例示できる。特に、メタクリル樹脂が、光透過率の高さ、耐熱性、力学的特性、成形加工性に優れており、最適である。このようなメタクリル樹脂としては、メタクリル酸メチルを主成分とする樹脂であり、メタクリル酸メチルが８０重量％以上であるものが好ましい。導光体３、光偏向素子４および光拡散素子６の粗面又はヘアライン等の表面構造やプリズム列又はレンチキュラーレンズ列等の表面構造を形成するに際しては、透明合成樹脂板を所望の表面構造を有する型部材を用いて熱プレスすることで形成してもよいし、スクリーン印刷、押出成形や射出成形等によって成形と同時に形状付与してもよい。また、熱あるいは光硬化性樹脂等を用いて構造面を形成することもできる。更に、ポリエステル系樹脂、アクリル系樹脂、ポリカーボネート系樹脂、塩化ビニル系樹脂、ポリメタクリルイミド系樹脂等からなる透明フィルムあるいはシート等の透明基材の表面に、活性エネルギー線硬化型樹脂からなる粗面構造またレンズ列配列構造を形成してもよいし、このようなシートを接着、融着等の方法によって別個の透明基材上に接合一体化させてもよい。活性エネルギー線硬化型樹脂としては、多官能（メタ）アクリル化合物、ビニル化合物、（メタ）アクリル酸エステル類、アリル化合物、（メタ）アクリル酸の金属塩等を使用することができる。【００６５】  以上のような一次光源１、光源リフレクタ２、導光体３、光偏向素子４、光拡散素子６および光反射素子５からなる光源装置の発光面（光拡散素子６の出射面６２）上に、図７に示すように液晶表示素子ＬＣを配置することにより、本発明の光源装置をバックライトとした液晶表示装置が構成される。図７では光拡散素子６のドットパターン部を構成する分散配置のドット状光吸収性塗材が符号６４’で示されている。液晶表示装置は、図７における上方から液晶表示素子ＬＣを通して観察者により観察される。【００６６】  図７には、導光体３において上記距離Ｄが０μｍの場合が示されている。図示されているように、光吸収帯３６は光入射端面３１との境界まで延びているけれども、光入射端面３１上にまでは延びていない。即ち、光入射端面３１は光出射面３３との境界に至るまで一次光源１から発せられる光が入射するように構成されている。【００６７】  光入射端面３１から導光体３内に導入された光のうちで直接光吸収帯３６に到達する光Ｌ１は、該光吸収帯によりその大半が吸収される。その残りが光出射面３３で反射されて導光体内を進行する光Ｌ２となる。この光Ｌ２は裏面３４から出射して反射素子５により反射されて導光体内へと再入射し、光出射面３３から出射する。本発明では、光Ｌ２は光吸収帯３６での光吸収により光Ｌ１より十分に弱められており、このため、輝線発生の原因となることがない。仮に、光吸収帯３６が存在しないとすると、この光Ｌ２の強度はかなり強いものとなる。この光Ｌ２即ち本発明で光吸収帯３６を付した部分での反射光が輝線発生の最も大きな原因であり、光吸収帯３６が存在しない場合には、目立つ輝線が発生する。【００６８】  また、一次光源１から発せられた光のうちの一部は、光源リフレクタ２２より反射され、光入射端面３１に至ることなく光吸収帯３６に到達し、ここでその大半が吸収される。仮に、光吸収帯３６が存在しないとすると、本発明で光吸収帯３６を付した部分の光出射端面３３から導光体内へと光が入り込む。この光も上記輝線の発生の原因であり、この点でも光吸収帯３６が存在しない場合には、輝線が発生する。【００６９】  本発明においては、十分にコリメートされた狭い輝度分布（ＸＺ面内）の光を光源装置から液晶表示素子ＬＣに入射させることができるため、液晶表示素子での階調反転等がなく明るさ、色相の均一性の良好な画像表示が得られるとともに、所望の方向に集中した光照射が得られ、この方向の照明に対する一次光源１の発光光量の利用効率を高めることができる。【００７０】  以上の実施形態の説明では光吸収帯３６が幅方向にほぼ均一な光吸収特性を有するものとして説明したが、本発明では光吸収帯はその光吸収特性が幅方向に変化していてもよい。このような光吸収特性の好ましい形態としては、光吸収帯３６の光���射端面に近い側縁より遠い側縁の方が可視光線透過率が高くなるように形成されているものが挙げられる。このようにすることで、光吸収帯３６とそれが形成されていない導光体光出射面３３の領域との境界における光吸収性の急激な変化を防止して、輝度不均一の発生を一層低減することができる。【００７１】  例えば、図１０に示されるように、光吸収帯３６を幅方向（Ｘ方向）に関して光入射端面に近い第１領域３６−１と遠い第２領域３６−２との２つからなるものとし、第１領域３６−１の厚さを第２領域３６−２の厚さの約２倍とすることで、第２領域３６−２の可視光線透過率Ｔ２を第１領域３６−１の可視光線透過率Ｔ１より高くすることができる。このような可視光線透過率が２段階に変化する光吸収帯３６は、先ず第１領域３６−１及び第２領域３６−２の双方に対して均等厚さに塗材の塗布を行い、しかる後に第１領域３６−１においてのみ追加の塗材塗布を行うとで得ることができる。同様にして３段階以上に可視光線透過率が変化する光吸収帯を形成することができる。【００７２】  また、図１１に示されるように、光吸収帯３６の厚さを光吸収帯３６の幅方向（Ｘ方向）に関して光入射端面３１に近い側縁から遠い側縁にかけて次第に小さくすることで、光吸収帯３６の可視光線透過率を光吸収帯３６の幅方向に連続的に変化するものとしてもよい。このような形態の光吸収帯３６は、マスク部材をＸ方向に光入射端面３１に近い側から遠い側へと移動させながら塗材塗布を行うことで得ることができる。光吸収帯３６における可視光線透過率の連続的変化は、幅方向の全体にわたる必要はなく幅方向の一部であってもよい。【００７３】  また、光吸収帯３６における可視光線透過率の変化は、図１０に関し説明した段階的変化と図１１に関し説明した連続的変化とを組み合わせたものであってもよい。【００７４】  光吸収帯３６の可視光線透過率は、最も低い値が０％〜６０％の範囲内にあり且つ最も高い値が４０％〜９０％の範囲内にあるのが好ましい。この範囲内にあることで、輝線発生の防止効果を維持しつつ暗線の発生を十分に防止でき、輝度不均一の発生を一層低減することができる。【００７５】  図１２Ａ、図１２Ｂ、図１３Ａ及び図１３Ｂを用いて、以上のような導光体の製造方法の更に別の例を説明する。図１２Ａ及び図１３Ａは部分平面図であり、図１２Ｂ及び図１３ＢはそのＸＺ部分断面図である。【００７６】  先ず、図１２Ａ及び図１２Ｂに示されているように、導光体３の光出射面３３の光入射端面３１に近接し該光入射端面から距離Ｓ’を隔てた幅Ｄ１の領域に、インクジェット法により互いに独立し又は部分的に連続したインクドット３６Ａを形成する。インクジェット法の実施に使用される装置としては、コンティニュアス（連続噴射）方式やピエゾノズルを用いたＤＯＤ（ドロップオンデマンド）方式のプリンタが例示される。これらの装置により、多数のノズルからインクを吐出させ、必要に応じて該ノズルに対して導光体３を光出射面３３と平行な所要の方向に走査することで、光出射面の所定の領域に図示されるような互いに独立した多数のインクドット３６Ａが形成される。これらインクドットの隣接するもの同士は図示されているように全てが���全に独立していてもよいが、それらのうちの一部が部分的に重複して連続していてもよい。【００７７】  次に、インクドットの隣接するもの同士を結合させ連続したインク層とする（以下、「レベリング」という）。このレベリングは、所要のレベリング量（程度）を得るために必要な時間、実施される。これにより、図１３Ａ及び図１３Ｂに示されているように、インクドットの隣接するもの同士を結合させ、光入射端面３１から距離Ｓを隔てた幅Ｄ２の領域の全体にわたって連続したインク層３６Ｂとなす。この幅Ｄ２の領域は、上記幅Ｄ１の領域の全てを包含しており、レベリングにより幅Ｄ１より少し大きくなっている。【００７８】  次に、インク層３６Ｂを硬化させることにより、光吸収帯３６を形成する。【００７９】  インクとしては、例えば紫外線硬化型インクが用いられる。紫外線硬化型インクは、紫外線照射のタイミングの制御により容易に所要のレベリング量（程度）を実現することができることから、好ましく用いられる。また、所要のレベリング量を得るための時間の制御を容易にするために、インク吐出ノズルの温度即ちインクの温度を一定に維持することが好ましい。また、導光体３を加温することによっても、インクドロップ等のインク吐出の後のインクドット３６Ａの粘度を低下させることができ、これによって所要のレベリング量を得るための時間を短くして、印刷に要する時間を短縮することが可能となる。【００８０】  以上のようにして、レベリング時間によりインク層３６Ｂにおけるインクドットの結合状態を所望のものに制御することで、光吸収帯３６の表面状態即ち凹凸の程度を制御することができる。この光吸収帯３６の表面に適度な凹凸を形成しておくことで、不要光を一層目立たなくすることができる。即ち、上記のように、一次光源１から発せられた光のうちの一部が光源リフレクタ２２より反射され、光入射端面３１に至ることなく光吸収帯３６に到達した時に、ここで大半が吸収される。この時、残りの光は導光体光出射面３３の方へと反射されるが、この反射光を光吸収帯３６の表面の凹凸により拡散反射させることで、目立たなくすることができる。【００８１】  プリンタの解像度が高い方が、インクドットをより近接して形成でき、インクドットの結合のためのレベリングに要する時間を短縮することが出来るので、望ましい。【００８２】  図１４Ａ、図１４Ｂ、図１４Ｃ及び図１４Ｄを用いて、以上のような導光体の製造方法の更に別の例を説明する。【００８３】  この例では、先ず、図１４Ａに示されるような導光体素材３’を用意する。次に、図１４Ｂに示されるように、光入射端面対応部３１’に対する切削加工を行って光入射端面３１を形成する。この切削加工により、光入射端面３１と光出射面３３との境界には光出射面３３の方へと突出した（即ち光出射面３３の他の領域に対して隆起して突出した）突出部３９が形成される。この突出部３９は、光入射端面３１と光出射面３３との境界線に沿って即ち光入射端面３１に沿って延びている。この突出部３９は、上記のように切削加工により形成することもできるが、射出成形時に成形により形成してもよい。【００８４】  次に、図１４Ｃに示されるように、光出射面３３の所要の領域にインクドット３６Ａを形成する。このインクドットの形成は、上記図１２Ａ及び図１２Ｂに関し説明したようにしてなされる。次に、インクドットのレベリングを行い、図１４Ｄに示されるように、光出射面３３の所要の領域にインク層３６Ｂを形成する。このインク層の形成は、上記図１３Ａ及び図１３Ｂに関し説明したようにしてなされるが、ここでは、レベリングにより形成されるインク層３６Ｂの光入射端面３１に近い側縁が突出部３９に到達するように、インクドット形成領域の位置が設定されている。即ち、図１４Ｃに示されるインクドット３６Ａの形成される領域は、光入射端面３１から僅かしか離れていない。これにより、インクドットのレベリングの際に流動するインクは突出部３９により光入射端面３１へと移動するのを阻止される。【００８５】  最後に、インク層３６Ｂを硬化させることにより、光吸収帯３６を形成する。【００８６】  以上の方法によれば、光吸収帯３６を、光入射端面３１にかかることなく且つ該光入射端面３１の極く近くに形成することが容易である。この光吸収帯３６によれば、光入射端面３１から導光体３へ入射する光量の減少を抑制することができる。【００８７】  このような突出部３９によるインクの光入射端面３１への移動の適正な位置での阻止の作用を良好なものにし且つ突出部３９の形成を容易にするためには、突出部３９の寸法を次のような適切な範囲内のものとすることが好ましい。即ち、図１８に示されているように、突出部３９の高さ（光出射面３３の他の領域からの高さ）をＨとし、突出部３９のＸＺ断面形状における高さの半値全幅をＷ’として、好ましくは、Ｈは１〜５０μｍ、より好ましくは２〜３０μｍ、更に好ましくは５〜２０μｍであり、Ｗ’は１〜５０μｍ、より好ましくは２〜３０μｍ、更に好ましくは５〜２０μｍである。突出部高さＨが小さすぎるとインク移動阻止の作用が不十分となる傾向にあり、突出部高さＨが大きすぎるものは面光源装置の組立が困難になったり、突出部の欠けが発生しやすくなったり、更にインクを突出部の頂上付近まで移動させにくくなる傾向にある。また、高さ半値全幅Ｗ’が小さすぎるものは突出部の形成が困難になり更に機械的強度が低くインク移動阻止の作用が不確実となる傾向にあり、高さ半値全幅Ｗ’が大きすぎるものは面光源装置の組立が困難になり更にインクを突出部の頂上付近まで移動させにくくなる傾向にある。【００８８】  以上説明したいずれの方法においても、光吸収帯３６を形成するための塗材である紫外線硬化型インクとしては、（メタ）アクリレートモノマー及び／または有機溶媒を含有する紫外線硬化型インクを用いるのが好ましい。これは、インク層が硬化して形成される光吸収帯３６の導光体３の表面に対する接合力の向上に有利であるからである。インク中に有機溶媒が存在することで、導光体３の表面を溶融し荒らすことによるアンカー効果の向上が得られる。また、特に、導光体３として（メタ）アクリル系樹脂を使用した場合には、インク中に（メタ）アクリレートモノマーが存在することで、インクにおける重合の際に該インクと導光体との間に架橋反応が生じやすくなり、これによるアンカー効果の向上が得られる。【００８９】  上記（メタ）アクリレ��トモノマーや有機溶媒は、インク濃度が大きく変化しないように、数平均分子量１００以上、好ましくは１５０以上、更に好ましくは２００以上のものであることが好ましい。（メタ）アクリレートモノマーは、たとえばメチルメタクリレートであり、インク中にたとえば０．５〜１０重量％含有されているのが好ましい。有機溶媒は、インク濃度が大きく変化しないように、沸点６０℃以上、好ましくは８０℃以上、更に好ましく１００℃以上のものであるのが好ましく、たとえばメチルエチルケトン、酢酸エチル、クロロホルム、酢酸セロソルブ及びメタクリル酸のうちの少なくとも１つを含んでなるものが例示される。【００９０】  このような紫外線硬化型インクとしては、たとえば、以下に示されるような組成のものが挙げられる。
インク１：
アクリル酸オリゴマー：３０〜５０重量％
アクリル酸イソボルニル：１０〜２０重量％
１，６−ヘキサンジオールアクリレート：１〜２０重量％
テトラヒドロフルフリルアクリレート：１０〜２０重量％
ベンゾフェノン：１〜５重量％
カーボンブラック：１〜５重量％
インク２：
アクリル酸イソボルニル：１０〜２０重量％
１，６−ヘキサンジオールアクリレート：１〜２０重量％
アクリル酸アミン／アクリル酸エステル混合物：３０〜５０重量％
ベンゾフェノン：１〜５重量％
カーボンブラック：１〜５重量％【００９１】  本発明においては、光吸収帯をインクジェット法等で形成する場合には、このような紫外線硬化型インクとして、インク吐出時のヘッド温度においてインク粘度が１〜１００ｃｐで表面張力が２０〜５５ｍＮ／ｍのものを用いるのが好ましく、更に好ましくはインク粘度が１〜５０ｃｐで表面張力が２０〜４５ｍＮ／ｍのものであり、より好ましくはインク粘度が１〜２０ｃｐで表面張力が２５〜３５ｍＮ／ｍのものである。尚、ヘッド温度は、インクドットのレベリング性や導光体との密着性や吐出インクの正確な塗着位置安定性等の観点から１０〜１００℃とすることが好ましく、更に好ましくは３５〜８５℃であり、より好ましくは４０〜６０℃の範囲である。【００９２】  また、光吸収帯をインクジェット法等で形成する場合には、ヘッド速度はタクト時間の短縮、インクドットのレベリング性や導光体との密着性等との観点から、ヘッド速度を１０〜１０００ｍｍ／秒とすることが好ましく、更に好ましくは２００〜８００ｍｍ／秒であり、より好ましくは２５０〜５００ｍｍ／秒の範囲である。【００９３】  本発明においては、光吸収帯３６として光拡散性または光吸収性の微粒子を含有するものを使用することができる。この微粒子の粒径は、２０μｍ以下が好ましく、更に好ましくは１４μｍ以下であり、特に好ましくは８μｍ以下である。このような微粒子は、該微粒子を除く塗材固形分１００重量部に対して１０〜１２５重量％含有させることができる。光吸収性の微粒子としては、カーボンブラック等を含有したアクリル樹脂、スチレン樹脂、（メタ）アクリル／スチレン共重合樹脂やベンゾグアナミン樹脂などの黒色ポリマー系微粒子等からなるものが例示できる。また、光拡散性の微粒子としては、アクリル樹脂、スチレン樹脂、（メタ）アクリル／スチレン共重合樹脂やシリコーン樹脂等のポリマー系微粒子やシリカ、アルミナや炭酸カルシウム等の無機系微粒子等からなるものが例示できる。光拡散性の微粒子は、表面反射による光拡散を利用するものであってもよいし、透光性を有し内部透過光の屈折による光拡散を利用するものであってもよい。光吸収性の微粒子は光吸収帯３６の光吸収性の向上に寄与し、光拡散性の微粒子は光吸収帯３６内において光拡散を行うことで間接的に光吸収性を向上させ、更に吸収されずに出射する光の拡散による平均化に寄与する。【００９４】  図１５に、光拡散性または光吸収性の微粒子を含有する光吸収帯３６の実施形態を示す。この実施形態では、光吸収帯３６の表面に微細な凹凸が形成されている。この凹凸の凸部３７は、光吸収帯３６に含有された光拡散性または光吸収性の微粒子３８により形成されている。この凹凸は、光吸収帯３６を構成する塗材に光拡散性または光吸収性の微粒子３８を含有させておくことで、塗膜形成に伴って形成することができる。このように光吸収帯３６の表面に微細な凹凸を形成しておくことで、不要光を一層目立たなくすることができる。即ち、上記のように、一次光源１から発せられた光のうちの一部が光源リフレクタ２２より反射され、光入射端面３１に至ることなく光吸収帯３６に到達した時に、ここで大半が吸収される。この時、残りの光は導光体光出射面���３の方へと反射されるが、この反射光を光吸収帯３６の表面の凹凸により拡散反射させることで、目立たなくすることができる。【００９５】  図１６に、導光体３の光出射面３３と光入射端面３１との境界部の拡大図を示す。光出射面３３と光入射端面３１との境界を形成するエッジ部分は、理想的にはほぼ直角をなすのであるが、現実的には加工に伴い微小な曲率半径の曲面とされることが多い。特に、上記のように切削加工により光入射端面３１を形成する場合には、加工により導光体材料の合成樹脂が部分的に溶融して光出射面３３と光入射端面３１との境界のエッジ部分が表面張力に基づき曲面となることがある。輝線発生防止等の輝度均一性低下の防止の観点からは、このエッジ部分の曲率半径Ｒが５０μｍ以下であるのが好ましい。これは、このエッジ部の曲率半径Ｒが大きすぎると、エッジ部からの光入射が顕著になり、この部分が凸レンズのように作用して、導光体３から異常光が出射したり、光吸収帯３６による輝線発生防止効果を低減したりするおそれがあるからである。エッジ部分の曲率半径Ｒは、更に好ましくは１０μｍ以下であり、特に好ましくは５μｍ以下である。【００９６】  図１７に、光入射端面３１と光吸収帯３６の光入射端面に近い側縁とが切削加工により同時に形成された時の光出射面３３と光入射端面３１との境界部の拡大図を示す。表面張力により光出射面３３と光入射端面３１との境界のエッジ部分に曲率半径Ｒの曲面（上記の突出部３９に相当）が形成され、光吸収帯３６の端縁が導光体エッジ部分の一部を露出させるように位置している。この導光体エッジ部分の露出部は光入射端面３１を構成する。
【実施例】
【００９７】  以下、実施例によって本発明を説明する。【００９８】  ［実施例１〜９、比較例１〜３］
アクリル樹脂（三菱レイヨン（株）製アクリペット［商品名］）を用い射出成形することによって、一方の面がマット面で、他方の面がプリズム頂角１００度、頂部先端曲率半径１５μｍ、ピッチ５０μｍのプリズム列が短辺と平行になるように連設配列されたプリズムパターンである矩形状で且つくさび状の導光体素材を作製した。このプリズムパターンを形成した導光体素材のマット面に、肉厚の大きい方の長辺から種々の幅（実施例１〜９及び比較例１〜３）にスクリーン印刷により下記の黒色インクを塗布して光吸収帯対応部を形成した。なお、同様な方法で、黒色インクを厚さ２ｍｍの透明アクリル板に、可視光線透過率が測定できるサイズに印刷した時の紫外線硬化型黒色インクの可視光線透過率は４０％であった。
黒色インク：
アクリル酸オリゴマー：４５重量％
アクリル酸イソボルニル：１７重量％
１，６−ヘキサンジオールアクリレート：１５重量％
テトラヒドロフルフリルアクリレート：１５重量％
ベンゾフェノン：３重量％
カーボンブラック：５重量％【００９９】  次に、導光体素材の光入射端面対応部に対する切削加工を行って光吸収帯対応部の一部を含む不要部分を切除することで、切削加工面として形成された光入射端面を有する導光体を得た。導光体は、２３０ｍｍ×２９０ｍｍ、厚さ２．２ｍｍ−０．７ｍｍのクサビ板状をなしており、エッジ部分の曲率半径Ｒは４０μｍであり、光入射面との距離が０μｍの光吸収帯の幅は、次のとおりであった：
実施例１――８００μｍ
実施例２――７００μｍ
実施例３――６００μｍ
実施例４――５００μｍ
実施例５――４００μｍ
実施例６――３００μｍ
実施例７――２００μｍ
実施例８――１５０μｍ
実施例９―――７５μｍ
比較例１―――２０μｍ
比較例２―１５００μｍ
比較例３―――２０μｍ（光入射端面側にも２０μｍ幅の光吸収帯を連続して形成）【０１００】  導光体の長さ２９０ｍｍの辺（長辺）に対応する一方の側端面（厚さ２．２ｍｍの側の端面）に対向するようにして、長辺に沿って冷陰極管を光源リフレクタ（麗光社製銀反射フィルム）で覆い配置した。さらに、その他の側端面に光拡散反射フィルム（東レ社製Ｅ６０［商品名］）を貼付し、プリズム列配列の面（裏面）に対向するように反射シートを配置した。以上の構成を枠体に組み込んだ。この導光体は、出射光光度分布（ＸＺ面内）の最大ピークが光出射面法線方向に対して７０度、半値全幅が２２．５度であった。【０１０１】  一方、屈折率１．５０６４のアクリル系紫外線硬化性樹脂を用いて、片方のプリズム面の曲率半径が１０００μｍである凸曲面形状で、他方のプリズム面が平面形状で、ピッチ５０μｍの多数のプリズム列が並列に連設されたプリズム列を厚さ１２５μｍのポリエステルフィルムの一方の表面に形成したプリズムシートを作製した。【０１０２】  得られたプリズムシートを、上記導光体の光出射面（マット面）側にプリズム列形成面が向き、導光体の光入射端面にプリズム列の稜線が平行となり、導光体の光入射端面の方に各プリズム列の平面形状プリズム面が向くように載置した。【０１０３】  以上のようにして得られた実施例１〜９及び比較例１〜３の面光源装置について、同一の条件で一次光源を点灯させて発光面を目視により観察したところ、実施例１〜９のものでは導光体光入射端面の近傍での輝線および表示エリア内での暗線はほとんど目立たなかったが、比較例１のものでは導光体光入射端面の近傍での明確な輝線が認められ、また比較例２のものでは実施例１〜９のものに比べて導光体光入射端面の近傍での明るさの低下が認められ、比較例３のものでは実施例１〜９のものに比べて輝度の低下および表示エリア内での暗線が認められた。【０１０４】  ［実施例１０］
実施例１と同様にして、導光体素材を作製した。その後、導光体素材の光入射端面対応部に対する切削加工を行って、切削加工面として形成された光入射端面を有する導光体を得た。導光体は、２３０ｍｍ×２９０ｍｍ、厚さ２．２ｍｍ−０．７ｍｍのクサビ板状をなしていた。このプリズムパターンを形成した導光体素材のマット面に、下記のような条件でインクジェット法により下記の紫外線硬化型黒色インクを多数ドロップして、図１２Ａ及び図１２Ｂに示すような幅Ｄ１が約３００μｍで距離Ｓ’が約６０μｍの領域に直径約１００μｍの多数の互いに独立したインクドットを形成した。その状態にて５秒間インクドットをレベリングさせることで、図１３Ａ及び図１３Ｂに示すような幅Ｄ２が約４００μｍで距離Ｓが約１０μｍの領域に全体にわたって連続したインク層を形成した。その時点で、紫外線を照射してインク層を硬化させ、略直線状の光吸収帯を形成した。
インクジェット法：
ヘッド速度：４００ｍｍ／秒
ヘッド温度：５５℃
ピエゾ素子による圧送方式
紫外線硬化型黒色インク（インク９５重量％＋メチルメタクリレート５重量％）：
インク組成：
アクリル酸オリゴマー：４２重量％
アクリル酸イソボルニル：１５重量％
１，６−ヘキサンジオールアクリレート：２０重量％
アクリル酸アミン／アクリル酸エステル混合物：１５重量％
ベンゾフェノン：３重量％
カーボンブラック：５重量％
インク粘度（５５℃）：１０ｃｐ
インク表面張力（５５℃）：３０ｍＮ／ｍ【０１０５】  なお、同様な方法で、紫外線硬化型黒色インクを厚さ２ｍｍの透明アクリル板に、可視光線透過率が測定できるサイズに印刷した時の紫外線硬化型黒色インクの可視光線透過率は２０％であった。【０１０６】  得られた導光体を、実施例１と同様にして、冷陰極管、光源リフレクタ、光拡散反射フィルム及び反射シートと組み合わせ、これにより得られた構成を枠体に組み込んだ。この導光体は、出射光光度分布（ＸＺ面内）の最大ピークが光出射面法線方向に対して７０度、半値全幅が２２．５度であった。【０１０７】  実施例１と同様にして作製したプリズムシートを、上記導光体の光出射面（マット面）側にプリズム列形成面が向き、導光体の光入射端面にプリズム列の稜線が平行となり、導光体の光入射端面の方に各プリズム列の平面形状プリズム面が向くように載置した。【０１０８】  以上のようにして得られた面光源装置について、一次光源を点灯させて発光面を目視により観察したところ、導光体光入射端面の近傍での輝線および表示エリア内での暗線はほとんど目立たなかった。【０１０９】  ［比較例４］
実施例１と同様の導光体素材を作製し、その後、導光体素材の光入射端面対応部に対する切削加工を行って、切削加工面として形成された光入射端面を有する導光体を得た。本比較例では光吸収帯を形成しなかった。【０１１０】  得られた導光体を、実施例１と同様にして、冷陰極管、光源リフレクタ、光拡散反射フィルム及び反射シートと組み合わせ、これにより得られた構成を枠体に組み込んだ。この導光体は、出射光光度分布（ＸＺ面内）の最大ピークが光出射面法線方向に対して７０度、半値全幅が２２．５度であった。【０１１１】  実施例１と同様にして作製したプリズムシートを、上記導光体の光出射面（マット面）側にプリズム列形成面が向き、導光体の光入射端面にプリズム列の稜線が平行となり、導光体の光入射端面の方に各プリズム列の平面形状プリズム面が向くように載置した。【０１１２】  以上のようにして得られた面光源装置について、実施例１０と同一の条件で一次光源を点灯させて発光面を目視により観察したところ、導光体光入射端面の近傍での明確な輝線が認められた。【０１１３】  ［実施例１１］
実施例１と同様にして、導光体素材を作製した。その後、導光体素材の光入射端面対応部に対する切削加工を行って、切削加工面として形成された光入射端面を有する導光体を得た。導光体は、２３０ｍｍ×２９０ｍｍ、厚さ２．２ｍｍ−０．７ｍｍのクサビ板状をなしていた。このプリズムパターンを形成した導光体素材のマット面に、実施例１０と同様にしてインクジェット法により紫外線硬化型黒色インクを多数ドロップして、図１２Ａ及び図１２Ｂに示すような幅Ｄ１が約３００μｍで距離Ｓ’が約６０μｍの領域に直径約１００μｍの多数のインクドットを形成した。その直後に、インクドットをレベリングさせないように、紫外線を照射してインクドットを硬化させ、略直線状の光吸収帯を形成した。この光吸収帯は、各インクドットが互いに独立に位置しており、幅が約３００μｍで、光入射端面からの距離が約６０μｍであった。【０１１４】  なお、同様な方法で、紫外線硬化型黒色インクを厚さ２ｍｍの透明アクリル板に、可視光線透過率が測定できるサイズに印刷した時の紫外線硬化型黒色インクの可視光線透過率は２０％であった。【０１１５】  得られた導光体を、実施例１と同様にして、冷陰極管、光源リフレクタ、光拡散反射フィルム及び反射シートと組み合わせ、これにより得られた構成を枠体に組み込んだ。この導光体は、出射光光度分布（ＸＺ面内）の最大ピークが光出射面法線方向に対して７０度、半値全幅が２２．５度であった。【０１１６】  実施例１と同様にして作製したプリズムシートを、上記導光体の光出射面（マット面）側にプリズム列形成面が向き、導光体の光入射端面にプリズム列の稜線が平行となり、導光体の光入射端面の方に各プリズム列の平面形状プリズム面が向くように載置した。【０１１７】  以上のようにして得られた面光源装置について、実施例１０と同一の条件で一次光源を点灯させて発光面を目視により観察したところ、実施例１０のものに比べてやや輝度の低下が認められ、更に導光体光入射端面の近傍で若干の輝線が認められた。【０１１８】  ［実施例１２］
実施例１０と同様にして、導光体素材の光入射端面対応部に対する切削加工を行って、切削加工面として形成された光入射端面を有する導光体を得た。切削加工により光入射端面と光出射面との境界に光出射面の他の領域に対して隆起して突出した突出部（突出部）が形成された。この突出部は、高さが１０μｍで高さの半値全幅が１０μｍであった。実施例１０と同様にして、インクドットを形成しレベリングさせることで、インク層を形成した。但し、上記インクドットの形成領域の位置は、レベリングによりインク層が突出部に到達するように設定した。【０１１９】  得られた導光体を用いて実施例１０と同様にして得た面光源装置について、一次光源を点灯させて発光面を目視により観察したところ、導光体光入射端面の近傍での輝線および表示エリア内での暗線はほとんど目立たなかった。
【図面の簡単な説明】
【０１２０】［図１］本発明による面光源装置の一つの実施形態を示す模式的斜視図である。
［図２］導光体を一次光源と共に示す模式的平面図である。
［図３］本発明による導光体の製造方法の一例を説明するための図である。
［図４］本発明による導光体の製造方法の一例を説明するための図である。
［図５］光偏向素子による光偏向の様子を示す図である。
［図６］光拡散素子を一次光源と共に示す模式的平面図である。
［図７］本発明による面光源装置をバックライトとした液晶表示装置の模式的部分断面図である。
［図８］導光体の模式的部分断面図である。
［図９］導光体の模式的部分断面図である。
［図１０］導光体と光吸収帯の可視光線透過率とを示す図である。
［図１１］導光体と光吸収帯の可視光線透過率とを示す図である。
［図１２Ａ］導光体の製造方法の例を示す説明図である。
［図１２Ｂ］導光体の製造方法の例を示す説明図である。
［図１３Ａ］導光体の製造方法の例を示す説明図である。
［図１３Ｂ］導光体の製造方法の例を示す説明図である。
［図１４Ａ］導光体の製造方法の例を示す説明図である。
［図１４Ｂ］導光体の製造方法の例を示す説明図である。
［図１４Ｃ］導光体の製造方法の例を示す説明図である。
［図１４Ｄ］導光体の製造方法の例を示す説明図である。
［図１５］導光体の部分断面図である。
［図１６］導光体のエッジ部分の拡大図である。
［図１７］導光体のエッジ部分の拡大図である。
［図１８］導光体のエッジ部分の拡大図である。
【符号の説明】
【０１２１】  １  一次光源
２  光源リフレクタ
３  導光体
３’  導光体素材
３１  光入射端面
３１’  光入射端面対応部
３２  側端面
３３  光出射面
３３’  光出射面対応部
３４  裏面
３６  光吸収帯
３６−１  光吸収帯第１領域
３６−２  光吸収帯第２領域
３６Ａ  インクドット
３６Ｂ  インク層
３６’  光吸収帯対応部
３７  凹凸の凸部
３８  光拡散性微粒子
３９  突出部（突出部）
４  光偏向素子
４１  入光面
４２  出光面
５  光反射素子
６  光拡散素子
６１  入射面
６２  出射面
６４  ドットパターン部
６４’  ドット状光吸収性塗材
７０  凹部
【図１】
2005026612.tif 000003
【図２】
2005026612.tif 000004
【図３】
2005026612.tif 000005
【図４】
2005026612.tif 000006
【図５】
2005026612.tif 000007
【図６】
2005026612.tif 000008
【図７】
2005026612.tif 000009
【図８】
2005026612.tif 000010
【図９】
2005026612.tif 000011
【図１０】
2005026612.tif 000012
【図１１】
2005026612.tif 000013
2005026612.tif 000014
2005026612.tif 000015
2005026612.tif 000016
2005026612.tif 000017
【図１５】
2005026612.tif 000018
【図１６】
2005026612.tif 000019
【図１７】
2005026612.tif 000020
【図１８】
2005026612.tif 000021
【国際調査報告】
2005026612.tif 000022
2005026612.tif 000023
2005026612.tif 000024
2005026612.tif 000025
2005026612.tif 000026
2005026612.tif 000027
2005026612.tif 000028
2005026612.tif 000029
2005026612.tif 000030